(57)【要約】      （修正有）【課題】粒子表面に強固に固定化した凹凸を有する高い黒度の黒色表示媒体用粒子。表示不良やコントラスト比の低下を解消させる。【解決手段】２枚の基板間に封入した表示媒体を電界で移動させ表示させる表示媒体用粒子がモノマーを含む粒子原料を重合してなる概球形粒子であり、粒子原料中にアクリル系及びメタクリル系樹脂−炭化水素系樹脂コポリマー、またはアクリル系及びメタクリル系樹脂−側鎖に炭化水素あるいは弗化炭化水素を持つアクリル系及びメタクリル系樹脂とのコポリマーを含有し、モノマーの一部もしくは全部が１分子中に重合反応基を複数持つ多官能性モノマーであり、粒子表面に微小な凹凸を一様に有し、粒子構成樹脂に対して、１次粒子径が３０ｎｍ以下でＤＢＰ吸収量が１２０ｃｍ３／１００ｇ以下であるカーボンブラックを４重量部以上含有するとともに、荷電制御剤をカーボンブラックの量の６０％以下含有する。【選択図】図４
2006313337.tif 000002
【特許請求の範囲】
【請求項１】
少なくとも一方が透明な２枚の基板間に表示媒体を封入し、表示媒体に電界を付与することによって、表示媒体を移動させて情報を表示する情報表示用パネルに用いる表示媒体を構成する表示媒体用粒子において、（１）該粒子がモノマーを含む粒子原料を重合してなる概球形粒子であり、粒子原料中に（アクリル系及びメタクリル系）樹脂−炭化水素系樹脂コポリマーもしくは（アクリル系及びメタクリル系）樹脂−（側鎖に炭化水素あるいは弗化炭化水素を持つアクリル系及びメタクリル系）樹脂とのコポリマーを含有し、該モノマーの一部もしくは全部が１分子中に重合反応基を複数持つ多官能性モノマーであり、粒子表面に微小な凹凸を一様に有するとともに、（２）該粒子の構成比率において、粒子構成樹脂に対して、１次粒子径が３０（ｎｍ）以下でＤＢＰ吸収量が１２０（ｃｍ３／１００ｇ）以下であるカーボンブラックを４重量部以上含有するとともに、荷電制御剤をカーボンブラックの量の６０％以下含有することを特徴とする黒色表示媒体用粒子。
【請求項２】
粒子構成樹脂に対して、前記カーボンブラックを１０重量部以下含有することを特徴とする請求項１に記載の黒色表示媒体用粒子。
【請求項３】
荷電制御剤をカーボンブラックの量の０．１％以上含有することを特徴とする請求項１または２に記載の黒色表示媒体用粒子。
【請求項４】
前記微小な凹凸が、直径相当径０．０１〜０．５μｍの凸部もしくは凹部であることを特徴とする請求項１〜３のいずれか１項に記載の黒色表示媒体用粒子。
【請求項５】
前記（アクリル系及びメタクリル系）樹脂−炭化水素系樹脂コポリマーの炭化水素系樹脂が、スチレン樹脂であることを特徴とする請求項１〜４のいずれか１項に記載の黒色表示媒体用粒子。
【請求項６】
粒子の粒子径が０．５〜５０μｍであることを特徴とする請求項１〜５のいずれか１項に記載の黒色表示媒体用粒子。
【請求項７】
少なくとも一方が透明な２枚の基板間に表示媒体を封入し、表示媒体に電界を付与することによって、表示媒体を移動させて情報を表示する情報表示用パネルであって、請求項１〜６のいずれか１項に記載の黒色表示媒体用粒子を単独で用いるか、または、他の色の表示媒体用粒子とともに用いたことを特徴とする情報表示用パネル。
【発明の詳細な説明】
【技術分野】
【０００１】
本発明は、少なくとも一方が透明な２枚の基板間に表示媒体を封入し、表示媒体に電界を付与することによって、表示媒体を移動させて情報を表示する情報表示用パネルに用いる表示媒体を構成する黒色表示媒体用粒子及びそれを用いた情報表示用パネルに関するものである。
【背景技術】
【０００２】
従来より、液晶（ＬＣＤ）に代わる情報表示装置として、電気泳動方式、エレクトロクロミック方式、サーマル方式、２色粒子回転方式等の技術を用いた情報表示装置が提案されている。
【０００３】
これら従来技術は、ＬＣＤと比較すると、通常の印刷物に近い広い視野角が得られる、消費電力が小さい、メモリー機能を有している等のメリットがあることから、次世代の安価な情報表示装置に使用可能な技術として考えられており、携帯端末用情報表示、電子ペーパー等への展開が期待されている。特に最近では、分散粒子と着色溶液から成る分散液をマイクロカプセル化し、これを対向する基板間に配置して成る電気泳動方式が提案され、期待が寄せられている。
【０００４】
しかしながら、電気泳動方式では、液中を粒子が泳動するために液の粘性抵抗により応答速度が遅くなるという問題がある。さらに、低比重の溶液中に酸化チタン等の高比重の粒子を分散させているため沈降しやすくなっており、分散状態の安定性維持が難しく、情報表示の繰り返し安定性に欠けるという問題を抱えている。また、マイクロカプセル化にしても、セルサイズをマイクロカプセルレベルにして、見かけ上、上述した欠点が現れにくくしているだけであって、本質的な問題は何ら解決されていない。
【０００５】
一方、溶液中での挙動を利用する電気泳動方式に対し、溶液を使わず、導電性粒子と電荷輸送層とを基板の一部に組み入れる方式も提案され始めている（例えば、非特許文献１参照）。しかし、電荷輸送層、さらには電荷発生層を配置するために構造が複雑化するとともに、導電性粒子に電荷を一定に注入することは難しいため、表示安定性に欠けるという問題もある。
【０００６】
上述した種々の問題を解決するための一方法として、少なくとも一方が透明な２枚の基板間に表示媒体を封入し、表示媒体に電界を付与することによって、表示媒体を移動させて情報を表示する情報表示用パネルが知られている。
【非特許文献１】趙  国来、外３名、“新しいトナーディスプレイデバイス（Ｉ）”、１９９９年７月２１日、日本画像学会年次大会（通算８３回）“Japan Hardcopy’99”論文集、p.249-252
【発明の開示】
【発明が解決しようとする課題】
【０００７】
上述した表示媒体を移動させるタイプの情報表示用パネルでは、電界により表示媒体を構成する表示媒体用粒子（以下、粒子ともいう）を移動させることが可能な範囲として、その粒子径は０．５〜５０μｍ程度が好適である。小さすぎると粒子−粒子間、粒子−基板間の物理的付着力が増大し、移動に大きな電界が必要となってしまい、大きすぎると基板間距離を大きく取らなければならず、やはり、大きな電界が必要となる。しかし、上記粒子径の範囲内であっても、表面平滑な粒子を上述した情報表示用パネルに用いると、粒子を移動（駆動）させる為に必要な電界を発生するために基板内に印加する電圧が高くなってしまう問題が生じた。これは、平滑な表面であると、粒子−粒子間、粒子−基板間の物理的付着力が増大してしまい、これらを分離して基板間の空間を移動させる為に必要なエネルギーが大きくなってしまう為である。
【０００８】
この問題を解決する方法として、最も簡便に行われている方法が、粒子表面に金属酸化物微粒子等（外添剤）を付着させて粒子表面を凹凸化し、付着力を下げる方法であるが、この方法を上述した情報表示用パネルで用いる表示媒体用粒子に用いた場合、粒子−粒子間、粒子−基板間で発生する外添剤の移行や、粒子表面、基板表面への外添剤の固着等の影響により、表示不良を発生してしまう問題があった。また、重合させる粒子原料中に、反応不活性な溶剤等を添加して重合した後、加熱や抽出等によって溶剤等を抜き去りポーラスな粒子を作製して、表面を凹凸化する方法もあるが、溶剤等を除去するための工程と設備が必要となり、効率的でなかった。
【０００９】
また、上述した表面凹凸のある粒子として黒色表示媒体用粒子を製造する際、カーボンブラックの構成及び荷電制御剤の添加量によっては、高い黒度を有する黒色表示媒体用粒子を得ることができなかった。
【００１０】
本発明の目的は上述した問題点を解消して、粒子表面に強固に固定化した凹凸を得ることができる高い黒度の黒色表示媒体用粒子及びそれを用いて表示不良やコントラスト比の低下を解消できる情報表示用パネルを提供しようとするものである。
【課題を解決するための手段】
【００１１】
本発明の黒色表示媒体用粒子は、少なくとも一方が透明な２枚の基板間に表示媒体を封入し、表示媒体に電界を付与することによって、表示媒体を移動させて情報を表示する情報表示用パネルに用いる表示媒体を構成する表示媒体用粒子において、（１）該粒子がモノマーを含む粒子原料を重合してなる概球形粒子であり、粒子原料中に（アクリル系及びメタクリル系）樹脂−炭化水素系樹脂コポリマーもしくは（アクリル系及びメタクリル系）樹脂−（側鎖に炭化水素あるいは弗化炭化水素を持つアクリル系及びメタクリル系）樹脂とのコポリマーを含有し、該モノマーの一部もしくは全部が１分子中に重合反応基を複数持つ多官能性モノマーであり、粒子表面に微小な凹凸を一様に有するとともに、（２）該粒子の構成比率において、粒子構成樹脂に対して、１次粒子径が３０（ｎｍ）以下でＤＢＰ吸収量が１２０（ｃｍ３／１００ｇ）以下であるカーボンブラックを４重量部以上含有するとともに、荷電制御剤をカーボンブラックの量の６０％以下含有することを特徴とするものである。
【００１２】
なお、本発明の黒色表示媒体用粒子の好適例としては、粒子構成樹脂に対して、前記カーボンブラックを１０重量部以下含有すること、荷電制御剤をカーボンブラックの量の０．１％以上含有すること、微小な凹凸が、直径相当径０．０１〜０．５μｍの凸部もしくは凹部であること、（アクリル系及びメタクリル系）樹脂−炭化水素系樹脂コポリマーの炭化水素系樹脂が、スチレン樹脂であること、粒子の粒子径が０．５〜５０μｍであること、がある。微小な凹凸のより好ましい範囲は、直径相当径０．０５〜０．３５μｍである。
【００１３】
また、本発明の情報表示用パネルは、少なくとも一方が透明な２枚の基板間に表示媒体を封入し、表示媒体に電界を付与することによって、表示媒体を移動させて情報を表示する情報表示用パネルであって、上述した構成の黒色表示媒体用粒子を単独で用いるか、または、他の色の表示媒体用粒子とともに用いたことを特徴とするものである。
【発明の効果】
【００１４】
本発明の表示媒体用粒子によれば、（１）粒子原料中に（アクリル系及びメタクリル系）樹脂−炭化水素系樹脂コポリマーもしくは（アクリル系及びメタクリル系）樹脂−（側鎖に炭化水素あるいは弗化炭化水素を持つアクリル系及びメタクリル系）樹脂とのコポリマーを含有し、該モノマーの一部もしくは全部が１分子中に重合反応基を複数持つ多官能性モノマーであるため、粒子表面に強固に固定化した凹凸を得ることができる。また、（２）粒子の構成比率において、粒子構成樹脂に対して、１次粒子径が３０（ｎｍ）以下でＤＢＰ吸収量が１２０（ｃｍ３／１００ｇ）以下であるカーボンブラックを４重量部以上含有するとともに、荷電制御剤をカーボンブラックの量の６０％以下含有するため、黒度の高い黒色表示媒体用粒子を得ることができる。そのため、本発明の黒色表示媒体用粒子を表示媒体として用いた情報表示用パネルによれば、繰り返し表示情報の書き換えを行う場合にも表示コントラストや応答速度の低下がなく、表示性能における耐久性の良好な情報表示用パネルを得ることができる。
【発明を実施するための最良の形態】
【００１５】
まず、本発明の黒色表示媒体用粒子（以下、粒子ともいう）を表示媒体として用いた情報表示用パネルの基本的な構成について説明する。本発明の対象となる情報表示用パネルでは、対向する２枚の基板間に封入した表示媒体に電界が付与される。付与された電界方向にそって、帯電した表示媒体が電界による力やクーロン力などによって引き寄せられ、表示媒体が電界方向の変化によって移動方向が切り換わることにより、画像等の情報表示がなされる。従って、表示媒体が、均一に移動し、かつ、表示した情報を書き換える時あるいは表示した情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１６】
本発明の対象となる情報表示用パネルの例を、図１（ａ）、（ｂ）〜図３（ａ）、（ｂ）に基づき説明する。なお、以下の例では、黒色表示媒体として、本発明の黒色表示媒体用粒子を用いた黒色表示媒体を使用しており、白色表示媒体は従来と同様のものを使用することができる。
【００１７】
図１（ａ）、（ｂ）に示す例では、それぞれが少なくとも１種以上の粒子から構成されるそれぞれ光学的反射率および帯電特性の異なる少なくとも２種以上の表示媒体３（ここでは白色の表示媒体用粒子で構成される粒子群からなる白色表示媒体３Ｗと黒色の表示媒体用粒子で構成される粒子群からなる黒色表示媒体３Ｂを示す）を、基板１、２の外部から加えられる電界に応じて、基板１、２と垂直に移動させ、黒色表示媒体３Ｂを観察者に視認させて黒色の表示を行うか、あるいは、白色表示媒体３Ｗを観察者に視認させて白色の表示を行っている。なお、図１（ｂ）に示す例では、図１（ａ）に示す例に加えて、基板１、２との間に例えば格子状に隔壁４を設けセルを形成している。また、図１（ｂ）において、手前にある隔壁は省略している。
【００１８】
図２（ａ）、（ｂ）に示す例では、それぞれが少なくとも１種以上の粒子から構成されるそれぞれ光学的反射率および帯電特性の異なる少なくとも２種以上の表示媒体３（ここでは白色の表示媒体用粒子で構成される粒子群からなる白色表示媒体３Ｗと黒色の表示媒体用粒子で構成される粒子群からなる黒色表示媒体３Ｂを示す）を、基板１に設けた電極５と基板２に設けた電極６との間に電圧を印加することにより発生する電界に応じて、基板１、２と垂直に移動させ、黒色表示媒体３Ｂを観察者に視認させて黒色の表示を行うか、あるいは、白色表示媒体３Ｗを観察者に視認させて白色の表示を行っている。なお、図２（ｂ）に示す例では、図２（ａ）に示す例に加えて、基板１、２との間に例えば格子状に隔壁４を設けセルを形成している。また、図２（ｂ）において、手前にある隔壁は省略している。
【００１９】
図３（ａ）、（ｂ）に示す例では、少なくとも１種以上の粒子から構成される少なくとも光学的反射率および帯電性を有する１種の表示媒体３（ここでは黒色の表示媒体用粒子で構成される粒子群からなる黒色表示媒体３Ｂを示す）を、基板１に設けた電極５と電極６との間に電圧を印加することにより発生する電界に応じて、基板１、２と平行方向に移動させ、黒色表示媒体３Ｗを観察者に視認させて黒色の表示を行うか、あるいは、電極６または基板１の色を観察者に視認させて電極６または基板１の色の表示を行っている。なお、図３（ｂ）に示す例では、図３（ａ）に示す例に加えて、基板１、２との間に例えば格子状の隔壁４を設けセルを形成している。また、図３（ｂ）において、手前にある隔壁は省略している。
電極は基板の外側に設けても、基板内部に埋め込むように設けてもよい。
【００２０】
本発明の特徴は、表示媒体用粒子として、（１）該粒子がモノマーを含む粒子原料を重合してなる概球形粒子であり、粒子原料中に（アクリル系及びメタクリル系）樹脂−炭化水素系樹脂コポリマーもしくは（アクリル系及びメタクリル系）樹脂−（側鎖に炭化水素あるいは弗化炭化水素を持つアクリル系及びメタクリル系）樹脂とのコポリマーを含有し、該モノマーの一部もしくは全部が１分子中に重合反応基を複数持つ多官能性モノマーであり、粒子表面に微小な凹凸を一様に有する粒子を用いる点、および、（２）該粒子の構成比率において、粒子構成樹脂に対して、１次粒子径が３０（ｎｍ）以下でＤＢＰ吸収量が１２０（ｃｍ３／１００ｇ）以下であるカーボンブラックを４重量部以上含有するとともに、荷電制御剤をカーボンブラックの量の６０％以下含有する点、にある。
【００２１】
上記（１）のように構成することで、脱落等のない固定化した凹凸が、溶剤等の揮散や抽出等の工程無しに、重合時に形成され、よって、表示媒体の駆動に必要な電界が低く、表示不良を起こし難い粒子を安定して作製することができる。表面凹凸の大きさについては、凸部もしくは凹部が直径相当径で０．０１〜０．５μｍの範囲が好ましい。より好ましい範囲は、０．０５〜０．３５μｍである。表面凹凸の大きさは、小さすぎると充分な付着力低減効果が得られず、また、大きすぎると凹凸部の表面自体で付着してしまい、凹凸化の効果がなくなってしまう。
【００２２】
ここで、１分子中に重合反応基を複数持つ多官能性モノマーの全モノマー中の分量が１５ｍｏｌ％を下回ると、粒子表面の凹凸が現れないか、もしくは、凹凸が小さくなってしまい効果が少ない。また、全量を多官能性モノマーとすると、粒子を構成する樹脂の構造が強固となり、耐熱性に優れ、かつ、繰り返し表示の書き換えを行う表示耐久性に優れた粒子が得られる。なお、１分子中の重合反応基を複数持つ多官能性モノマーが、アクリル系もしくはメタクリル系モノマーであると、粒子表面の凹凸が作製し易く、より好ましい。
【００２３】
重合法としては懸濁重合法が好適に用いられ、懸濁重合の際に懸濁安定剤として使用する材料については、ポリオキシエチレン鎖を有するノニオン系の界面活性剤が好ましい。比較的良好な懸濁安定性を有すると共に、粒子表面への残留が少なく、作製された粒子の帯電性能に対する影響が少ない。さらに、懸濁安定剤として、ポリオキシエチレン鎖とスルホン酸塩のノニオンとアニオンの両方の界面活性効果を持つ界面活性剤を使用することがさらに望ましい。ポリオキシエチレン鎖のみの場合に比べて、懸濁安定性が高い。また、懸濁安定剤として、ＰＶＡやセルロース樹脂等の水溶性樹脂を使用する方法も採ることができる。この場合は、懸濁安定性は非常に高いが、粒子表面に懸濁安定剤が残留してしまい粒子の帯電性に影響を及ぼす難点もある。
【００２４】
懸濁安定剤として、１０〜１０００ｎｍの無機微粒子からなる粉体を使用する方法もある。この方法は、酸性下で溶解させた無機酸化物を中性に戻して微粒子として析出させ、安定剤として用い、重合終了後は、再び酸性として溶解させ粒子表面から除去する方法である。この方法も非常に優れた懸濁安定性を示す。しかし、酸性廃液の処理等のシステムが必要となる欠点もある。重合開始剤としては、１０時間半減期温度が４０〜７５℃の物質を使用することが最適である。温度が低すぎると、常温でも重合が進んでしまい、良好な懸濁液を作製することが困難となる。また、重合により粒子原料の粘度が上がり過ぎると、表面張力による液滴に球形化が起きず、概真球状の粒子を得られなくなる。一方、温度が高すぎると、重合に時間が掛かりすぎて効率的ではない。重合開始剤としては、水等懸濁液中に溶け出すと乳化重合が進行してしまい、着色されない微粒子が大量に作製されてしまい、これを表示媒体用粒子として用いると表示品質を低下させてしまう問題があり、これを防ぐ為にも、油溶性の物質を使用することが望ましい。開始剤の中では、アシル系の過酸化物が挙げられ、あるいは、分子中の炭素数が１０以上のアゾ系開始剤が適用である。
【００２５】
また、（アクリル系及びメタクリル系）樹脂−炭化水素系樹脂コポリマーについては、（アクリル系及びメタクリル系）樹脂−炭化水素系樹脂ブロックコポリマーであると、より望ましい。これは、それぞれの樹脂がブロック状になっていることで、ランダム構造よりも、より特性を発現させ易くなり、粒子表面の凹凸化が効率的に行える。また、（アクリル系及びメタクリル系）樹脂−炭化水素系樹脂コポリマーの炭化水素系樹脂が、スチレン樹脂であることにより、（アクリル系及びメタクリル系）樹脂との相溶性の違いを出し易く、粒子表面の凹凸化が効率的に行える。着色剤については、懸濁時の懸濁媒への移行による着色の効率が悪化することを防ぐ為に、表面処理により疎水化する必要性がある。また、マスターバッチ化による着色剤の樹脂被覆も同様に効果がある。
【００２６】
表示媒体用粒子には、帯電性を得る為に荷電制御剤を含有させると、明確な帯電性能が得られ、目的の性能を得やすい。目的の帯電性能とは、帯電量、帯電均一性、逆帯電防止等である。荷電制御剤としては、粒子原料であるモノマーに難溶性の物質を分散させて含有させる方法があり、この方法は積極的に不均一な帯電分布を作り出し、小さな電界でも駆動しやすいトリガー粒子を同時に作製する方法として有効である。また、モノマー溶解性の荷電制御剤を用いる方法もある。この方法は、荷電制御剤の均一分散という点で有利で、揃った帯電性による同電位での粒子の移動が可能となり、良好な表示品質が得やすい。
【００２７】
分子内に帯電性の官能基を持った共重合可能なモノマーを粒子原料中に配合し、重合時に共重合させて樹脂中に化学的に固定化した荷電制御剤として使用する方法もある。この方法は、帯電性の官能基を粒子表面に配向させるなど、帯電性部位の局在化を図ることができ、少量で効果が得られる利点と、荷電制御剤のブリードアウトや脱落といったことが起こり難いという点で、粒子の有する帯電性における耐久性確保に有効である。
【００２８】
黒色表示媒体用粒子は、情報表示用パネルでの使用環境上、６０℃以上の耐熱性を有することが望ましいが、物理的な耐熱性および十分な帯電量を確保するために必要な耐熱性を考慮すると、樹脂のＴｇは６０℃以上であることが好ましい。また、分子内に重合性官能基を複数持つモノマーの比率を多くした粒子原料を重合して粒子を得た場合には、良好な耐熱性を得ることができるが、この場合Ｔｇは観測されない。
【００２９】
図４に本発明の黒色表示媒体用粒子を走査型電子顕微鏡（ＳＥＭ）で撮像した一例を示す。図４の例では、左側に拡大率３０００倍で、右側に拡大率１５０００倍で、それぞれ粒子表面を拡大した状態を示しており、粒子表面に数十ナノメートルオーダーの微小凹凸が形成されている様子がわかる。
【００３０】
また、本発明では、上記（２）に示すように、粒子の構成比率において、粒子構成樹脂に対して、１次粒子径が３０（ｎｍ）以下でＤＢＰ吸収量が１２０（ｃｍ３／１００ｇ）以下であるカーボンブラックを４重量部以上含有するとともに、荷電制御剤をカーボンブラックの量の６０％以下含有するよう構成されている。このように構成することで、黒色度不足の問題を解消できる高い黒色を有する黒色表示媒体用粒子を得ることができ、この表示媒体用粒子を用いて情報表示用パネルを構成することで、高コントラストの表示性を得ることができる。
【００３１】
ここで、カーボンブラックの１次粒子径を３０ｎｍ以下と限定するのは、３０ｎｍを超えると、黒色度（着色性）が小さくなるためである。カーボンブラックのＤＢＰ吸収量を１２０（ｃｍ３／１００ｇ）以下と限定するのは、１２０（ｃｍ３／１００ｇ）を超えると、絶縁性が不足し、一部帯電リークが発生するためである。さらに、カーボンブラックの添加量を粒子構成樹脂に対して４重量部以上と限定するのは、４重量部未満であると着色性が不足するためである。さらにまた、カーボンブラックの量に対する荷電制御剤の含有量を６０％以下と限定したのは、６０％を超えると、重合不良が起こり、粒子が作製できない、あるいは、できたとしてもこの黒色表示媒体用粒子を黒色表示媒体として用いた情報表示用パネルにおいて、駆動不良が発生し、低コントラストの表示となるためである。
【００３２】
なお、本発明において、ＤＢＰ吸収量は、一般的にカーボンのストラクチャーを把握するために用いられる測定法であり、堆積するカーボンブラックの空隙を満たすに要するＤＢＰ(Dibutyl phthalate)の量から、粒子間のつながり、又は凝集による構造の程度を示すもので、単位はｍｌ／１００ｇで表される。この値が大きいほどカーボンの構造がハイストラクチャーになっており、低いほどローストラクチャーになっているということとなる。
【００３３】
また、粒子構成樹脂に対するカーボンブラックを１０重量部以下含有することが好ましい。その理由は、粒子構成樹脂に対するカーボンブラックが１０重量部を超えると、重合不良を起こすためである。さらに、荷電制御剤をカーボンブラックの量の０．１％以上含有させることが好ましい。その理由は、荷電制御剤の含有量がカーボンブラックの量の０．１％未満であると、この黒色表示媒体用粒子を黒色表示媒体として用いた情報表示用パネルにおいて、駆動不良が発生し、低コントラストの表示となるためである。
【００３４】
以下、本発明の情報表示用パネルで用いる黒色表示媒体用粒子（単に粒子ともいう）において、表面に凹凸を有する粒子の基本的な構成について説明する。
【００３５】
粒子は球形であることが好ましい。粒子には、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００３６】
本発明の粒子原料の主成分は、（アクリル系及びメタクリル系）樹脂−炭化水素系樹脂コポリマーもしくは（アクリル系及びメタクリル系）樹脂−（側鎖に炭化水素あるいは弗化炭化水素を持つアクリル系及びメタクリル系）樹脂とのコポリマーであるが、このほか、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられる。特に、基板との付着力を制御する観点と、懸濁重合の容易さから、アクリル樹脂、アクリルフッ素樹脂、ポリスチレン樹脂、スチレンアクリル樹脂等の樹脂成分が含まれていてもよい。
【００３７】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体、負帯電性官能基を有するスチレンアクリル樹脂等が挙げられる。正荷電制御剤としては例えば、ニグロシン染料、トリフェニルメタン系化合物、４級アンモニウム塩系化合物、ポリアミン樹脂、イミダゾール誘導体、正帯電性官能基を有するスチレンアクリル樹脂等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００３８】
本発明の黒色表示媒体用粒子において、着色剤としては、カーボンブラックを使用する。
【００３９】
また、本発明で用いる粒子は粒子径が０．５〜５０μｍの範囲であり、粒子径は均一で揃っていることが好ましい。粒子径がこの範囲より大きいと表示上の鮮明さに欠け、この範囲より小さいと粒子同士の凝集力が大きくなりすぎるために表示媒体としての移動に支障をきたすようになる。
【００４０】
更に本発明では、各表示媒体用粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な表示媒体としての移動が可能となる。
【００４１】
さらにまた、各表示媒体用粒子の相関について、使用した粒子の内、最大径を有する粒子のd(0.5)に対する最小径を有する粒子のd(0.5)の比を５０以下、好ましくは１０以下とすることが肝要である。
【００４２】
なお、上記の粒子径分布および平均粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、平均粒子径および粒子径分布が測定できる。
ここで、本発明の粒子における平均粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、平均粒子径および粒子径分布の測定を行なうことができる。
【００４３】
表示媒体用粒子の帯電量は当然その測定条件に依存するが、情報表示用パネルにおける表示媒体用粒子の帯電量はほぼ、初期帯電量、隔壁との接触、基板との接触、経過時間に伴う電荷減衰に依存し、特に表示媒体用粒子の帯電挙動の飽和値が支配因子となっているということが分かった。
【００４４】
本発明者らは鋭意検討の結果、ブローオフ法において同一のキャリア粒子を用いて、表示媒体に用いる粒子の帯電量測定を行うことにより、表示媒体用粒子の適正な帯電特性値の範囲を評価できることを見出した。
【００４５】
更に、表示媒体用粒子で構成する表示媒体を気中空間で駆動する乾式の情報表示用パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ）、（ｂ）〜図３（ａ）、（ｂ）において、対向する基板１、基板２に挟まれる部分から、電極５、６（基板の内側に電極を設けた場合）、表示媒体３の占有部分、隔壁４の占有部分（隔壁を設けた場合）、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００４６】
本発明の対象となる情報表示用パネルにおける基板と基板との間隔は、表示媒体が移動できて、コントラストを維持できればよいが、通常１０〜５００μｍ、好ましくは１０〜２００μｍに調整される。
対向する基板間の空間における表示媒体の体積占有率は５〜７０％が好ましく、さらに好ましくは５〜６０％である。７０％を超える場合には表示媒体の移動に支障をきたし、５％未満の場合にはコントラストが不明確となり易い。
【００４７】
以下、本発明の対象となる情報表示用パネルを構成する各部材について説明する。
【００４８】
基板については、少なくとも一方の基板はパネル外側から表示媒体３の色が確認できる透明な基板２であり、可視光の透過率が高くかつ耐熱性の良い材料が好適である。基板１は透明でも不透明でもかまわない。基板材料を例示すると、ポリエチレンテレフタレート、ポリエチレンナフタレート、ポリエーテルサルフォン、ポリエチレン、ポリカーボネート、ポリイミド、アクリルなどのポリマーシートや、金属シートのように可とう性のあるもの、および、ガラス、石英などの可とう性のない無機シートが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００４９】
情報表示用パネルに電極を設ける場合の電極形成材料としては、アルミニウム、銀、ニッケル、銅、金等の金属類や酸化インジウム錫（ＩＴＯ）、酸化インジウム、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状に形成する方法や、導電剤を溶媒や合成樹脂バインダーに混合して塗布したりする方法が用いられる。視認側（表示面側）基板に設ける電極は透明である必要があるが、背面側基板に設ける電極は透明である必要がない。いずれの場合もパターン形成可能である導電性である上記材料を好適に用いることができる。なお、電極厚みは、導電性が確保でき光透過性に支障がなければ良く、３〜１０００ｎｍ、好ましくは５〜４００ｎｍが好適である。背面側基板に設ける電極の材質や厚みなどは上述した表示側基板に設ける電極と同様であるが、透明である必要はない。なお、この場合の外部電圧入力は、直流あるいは交流を重畳しても良い。
【００５０】
必要に応じて基板に設ける隔壁４については、その形状は表示にかかわる表示媒体の種類により適宜最適設定され、一概には限定されないが、隔壁の幅は２〜１００μｍ、好ましくは３〜５０μｍに、隔壁の高さは１０〜５００μｍ、好ましくは１０〜２００μｍに調整される。これらのリブからなる隔壁により形成されるセルは、図５に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示の鮮明さが増す。
【実施例】
【００５１】
以下、本発明例、比較例を示して、本発明を具体的に説明するが、本発明は下記に限定されるものではない。なお、実施例および比較例の情報表示用パネルは、下記の方法にて作製した粒子をパネル基板間の空間に湿度５０％ＲＨ以下の乾燥空気と共に封止したものを、下記の基準に従い、評価した。
【００５２】
＜実施例１＞
正帯電粒子としてメチルメタクリレートモノマー（関東化学試薬）４０重量部、及び、１分子中に重合反応基を複数持つ多官能性モノマーとしてエチレングリコールジメタクリレート（和光純薬試薬）６０重量部に、正帯電のモノマー難溶性荷電制御剤としてニグロシン化合物（ボントロンＮ０７：オリエント化学製）１重量部と黒色無機顔料系着色剤として、１次粒子径２４ｎｍ、ＤＢＰ吸収量１００ｍｌ／ｇであるようなカーボンブラック（ＭＡ１００：三菱化学製）４０重量部を、予めアクリル樹脂（デルペット８０ＮＨ：旭化成ケミカルズ製）６０重量部に分散させたマスターバッチ１４重量部をサンドミルで１時間処理することにより分散させ、さらに（アクリル系及びメタクリル系）樹脂−（側鎖に炭化水素あるいは弗化炭化水素を持つアクリル系及びメタクリル系）樹脂とのコポリマー（モディパーＦ６００：日本油脂製、弗化炭素成分：Ｃ８Ｆ１７）１０重量を溶解させた。
【００５３】
次に、この混合液に１分子内の炭素数１０以上のアゾ系物質であるアゾビスジメチルバレロニトリル（Ｖ−６５：和光純薬製／１０時間半減期温度５１℃）２重量部を溶解させた液を、分子中にポリオキシアルキレン鎖とスルホン酸塩を含む界面活性剤としてポリオキシエチレンアルキルエーテル硫酸ナトリウム（ラテムルＥ−１１８Ｂ：花王製）を０．５ｗｔ％添加した精製水に懸濁、重合させ、濾過、乾燥させた後、分級機（ＭＤＳ−２：日本ニューマチック工業）を用いて粒子径が０．５〜５０μｍの範囲で平均粒子径９．３μｍの黒粒子を得た。この粒子の表面をＳＥＭで観察したところ、直径相当径９０ｎｍの凹凸が確認された。
【００５４】
負帯電粒子としては、スチレンモノマー（関東化学試薬）６０重量部、及び、１分子中に重合反応基を複数持つ多官能性モノマーとしてジビニルベンゼン（ＤＶＢ−９６０：新日鐵化学製）４０重量部に、負帯電のモノマー難溶性荷電制御剤としてフェノール系縮合物（ボントロンＥ８９：オリエント化学製）５重量部、白色無機顔料系着色剤として、酸化チタン（タイペークＣＲ−５０：石原産業製）４０重量部をサンドミルにより４時間処理することにより分散させ、（アクリル系及びメタクリル系）樹脂−（側鎖に炭化水素あるいは弗化炭化水素を持つアクリル系及びメタクリル系）樹脂とのコポリマー（モディパーＦ６００：日本油脂製、弗化炭素成分：Ｃ８Ｆ１７）８重量を溶解させた。
【００５５】
次に、この溶液にアシル系過酸化物であるラウリルパーオキサイド（パーロイルＬ：日本油脂製／１０時間半減期温度６１．６℃）２重量部を溶解させた液を、界面活性剤としてポリオキシエチレンアルキルエーテル硫酸ナトリウム（ラテムルＥ−１１８Ｂ：花王製）を０．５ｗｔ％添加した精製水に懸濁、重合させ、濾過、乾燥させた後、分級機（ＭＤＳ−２：日本ニューマチック工業）を用いて粒子径０．５〜５０μｍの範囲で平均粒子径１０．１μｍの白粒子を得た。この粒子の表面をＳＥＭで観察したところ、直径相当径１４０ｎｍの凹凸が確認された。
【００５６】
上記混合粒子を、１００μｍのスペーサーを介して配置された、一方が内側ＩＴＯ処理されたガラス基板と、もう一方が銅基板であるセル中に粒子の体積占有率１１％になるように充填し、情報表示用パネルを得た。ＩＴＯガラス基板、銅基板それぞれに電源を接続し、ＩＴＯガラス基板が低電位に、銅基板が高電位となる様に２５０Ｖの直流電圧をかけると、正帯電粒子は低電位極側に、負帯電粒子は高電位極側にそれぞれ移動し、ガラス基板を通して観察される情報表示用パネルは黒色に表示され、次に印加電圧の電位を逆にすると、粒子はそれぞれ逆方向に移動して、観察される情報表示用パネルは白色に表示された。いずれの場合でも、ＩＴＯガラス基板上に表示させたい粒子と別色粒子の混在は無く、良好な表示品質が得られた。この時のコントラスト比（白表示時反射率と黒表示時反射率との比）をマクベス濃度計Ｄ１９にて測定したところ、コントラスト比は９．５であった。
【００５７】
＜実施例２＞
実施例１において、１次粒子径２３ｎｍ、ＤＢＰ吸収量６８ｍｌ／ｇであるカーボンブラック（ＭＡ７７：三菱化学製）を用いる以外は全て実施例１と同様の手順で２種類の粒子を作製し、情報表示用パネルを準備して評価を行った。この時の２５０Ｖ電圧でのコントラスト比は１０．２であった。
【００５８】
＜実施例３＞
正帯電粒子としてメチルメタクリレートモノマー（関東化学試薬）４０重量部、及び、１分子中に重合反応基を複数持つ多官能性モノマーとしてエチレングリコールジメタクリレート（和光純薬試薬）６０重量部に、正帯電のモノマー難溶性荷電制御剤としてニグロシン化合物（ボントロンＮ０７：オリエント化学製）２．４重量部と黒色無機顔料系着色剤として、１次粒子径２４ｎｍ、ＤＢＰ吸収量１００ｍｌ／ｇであるようなカーボンブラック（ＭＡ１００：三菱化学製）４０重量部を、予めアクリル樹脂（デルペット８０ＮＨ：旭化成ケミカルズ製）６０重量部に分散させたマスターバッチ１０重量部をサンドミルで１時間処理することにより分散させ、さらに（アクリル系及びメタクリル系）樹脂−（側鎖に炭化水素あるいは弗化炭化水素を持つアクリル系及びメタクリル系）樹脂とのコポリマー（モディパーＦ６００：日本油脂製、弗化炭素成分：Ｃ８Ｆ１７）１０重量を溶解させた。
【００５９】
次に、この混合液に１分子内の炭素数１０以上のアゾ系物質であるアゾビスジメチルバレロニトリル（Ｖ−６５：和光純薬製／１０時間半減期温度５１℃）２重量部を溶解させた液を、分子中にポリオキシアルキレン鎖とスルホン酸塩を含む界面活性剤としてポリオキシエチレンアルキルエーテル硫酸ナトリウム（ラテムルＥ−１１８Ｂ：花王製）を０．５ｗｔ％添加した精製水に懸濁、重合させ、濾過、乾燥させた後、分級機（ＭＤＳ−２：日本ニューマチック工業）を用いて粒子径が０．５〜５０μｍの範囲で平均粒子径９．３μｍの黒粒子を得た。この粒子の表面をＳＥＭで観察したところ、直径相当径９０ｎｍの凹凸が確認された。
【００６０】
負帯電粒子としては、実施例１の白粒子を使用した。
【００６１】
上記混合粒子を、１００μｍのスペーサーを介して配置された、一方が内側ＩＴＯ処理されたガラス基板と、もう一方が銅基板であるセル中に粒子の体積占有率１１％になるように充填し、情報表示用パネルを得た。ＩＴＯガラス基板、銅基板それぞれに電源を接続し、ＩＴＯガラス基板が低電位に、銅基板が高電位となる様に２５０Ｖの直流電圧をかけると、正帯電粒子は低電位極側に、負帯電粒子は高電位極側にそれぞれ移動し、ガラス基板を通して観察される情報表示用パネルは黒色に表示され、次に印加電圧の電位を逆にすると、粒子はそれぞれ逆方向に移動して、観察される情報表示用パネルは白色に表示された。いずれの場合でも、ＩＴＯガラス基板上に表示させたい粒子と別色粒子の混在は無く、良好な表示品質が得られた。この時のコントラスト比（白表示時反射率と黒表示時反射率との比）をマクベス濃度計Ｄ１９にて測定したところ、コントラスト比は９．５であった。
【００６２】
＜実施例４＞
実施例３の正帯電粒子から、マスターバッチ１０重量部を２５重量部とした以外は実施例３と同様の方法を用いて平均粒子径９．５μｍの黒粒子を得た。この粒子の表面をＳＥＭ観察したところ、直径相当径１５０ｎｍの凹凸が観察された。実施例１の白粒子を用いて、同様に情報表示用パネルの評価を行ったところ、コントラスト比は８．９で良好であった。
【００６３】
＜実施例５＞
実施例３の正帯電粒子から、ニグロシン化合物（ボントロンＮ０７：オリエント化学製）２．４重量部をモノマー可溶性帯電制御剤（アクリベースＦＣＡ−２０１ＰＳ：藤倉化成製）０．００４重量部とした以外は、実施例３と同様の方法を用いて平均粒子径９．８μｍの黒粒子を得た。この粒子の表面をＳＥＭで観察したところ、直径相当径９０ｎｍの凹凸が観察された。実施例１の白粒子を用いて、同様に情報表示用パネルの評価を行ったところ、コントラスト比は９．０で良好であった。
【００６４】
＜比較例１＞
実施例１において、１次粒子径５０ｎｍ、ＤＢＰ吸収量１２１ｍｌ／ｇであるカーボンブラック（＃２０：三菱化学製）を用いる以外は全て実施例１と同様の手順で２種類の粒子を作製し、情報表示用パネルを準備して評価を行った。この時の２５０Ｖ電圧でのコントラスト比は５．８であった。
【００６５】
＜比較例２＞
比較例１において、正帯電性粒子に荷電制御剤を添加しない以外は全て比較例１と同様の手順で２種類の粒子を作製し、情報表示用パネルを準備し評価を行った。この時の２５０Ｖ電圧でのコントラスト比は１．３であった。
【００６６】
＜比較例３＞
実施例１において、１次粒子径５０ｎｍ、ＤＢＰ吸収量１７５ｍｌ／ｇであるカーボンブラック（＃３０５０Ｂ：三菱化学製）を用いる以外は全て実施例１と同様の手順で２種類の粒子を作製し、情報表示用パネルを準備し評価を行った。この時の２５０Ｖ電圧でのコントラスト比は４．６であった。
【００６７】
＜比較例４＞
実施例３の正帯電粒子から、マスターバッチ１０重量部を８重量部とした以外は実施例３と同様の方法を用いて平均粒子径９．４μｍの黒粒子を得た。この粒子の表面をＳＥＭ観察したところ、直径相当径１００ｎｍの凹凸が観察された。実施例１の白粒子を用いて、同様に情報表示用パネルの評価を行ったところ、コントラスト比は４．５と不十分であった。
【００６８】
＜比較例５＞
実施例３の正帯電粒子から、マスターバッチ１０重量部を３０重量部とした以外は実施例３と同様の方法を用いたが、重合の段階で塊になってしまい、良好な粒子が得られなかった。
【００６９】
＜比較例６＞
実施例３の正帯電粒子から、ニグロシン化合物（ボントロンＮ０７：オリエント化学製）２．４重量部を３重量部とした以外は実施例３と同様の方法を用いて平均粒子径９．５μｍの黒粒子を得た。この粒子の表面をＳＥＭで観察したところ、直径相当径１１０ｎｍの凹凸が確認された。実施例１の白粒子を用いて、同様に情報表示用パネルの評価を行ったところ、コントラスト比は４．０で不十分であった。
【００７０】
＜比較例７＞
実施例３の正帯電粒子から、ニグロシン化合物（ボントロンＮ０７：オリエント化学製）２．４重量部をモノマー可溶性帯電制御剤（アクリベースＦＣＡ−２０１ＰＳ：藤倉化成製）０．００２重量部とした以外は、実施例３と同様の方法を用いて平均粒子径９．７μｍの黒粒子を得た。この粒子の表面をＳＥＭで観察したところ、直径相当径９０ｎｍの凹凸が観察された。実施例１の白粒子を用いて、同様に情報表示用パネルの評価を行ったところ、コントラスト比は３．２で不十分であった。
【００７１】
＜比較例８＞
実施例１の正帯電粒子から、カーボンブラック（ＭＡ１００：三菱化学製）を、１次粒子径３１ｎｍ、ＤＢＰ吸着量４２ｍｌ／１００ｇであるカーボンブラック（Ｐｒｉｎｔｅｘ３５：デグッサ製）とした以外は同様の方法を用いて、平均粒子径９．２μｍの黒粒子を得た。この粒子の表面をＳＥＭで観察したところ、直径相当径１００ｎｍの凹凸が観察された。
【００７２】
実施例１の白粒子を用いて、同様に情報表示用パネルの評価を行ったところ、コントラスト比は５．８で不充分であった。
【００７３】
実施例１の正帯電粒子から、カーボンブラック（ＭＡ１００：三菱化学製）を、１次粒子径１８ｎｍ、ＤＢＰ吸着量１２３ｍｌ／１００ｇであるカーボンブラック（ＰｒｉｎｔｅｘＬ６：デグッサ製）とした以外は同様の方法を用いて、平均粒子径９．２μｍの黒粒子を得た。この粒子の表面をＳＥＭで観察したところ、直径相当径１００ｎｍの凹凸が観察された。
【００７４】
実施例１の白粒子を用いて、同様に情報表示用パネルの評価を行ったところ、基板間でリークが起きてしまい表示ができなかった。
【産業上の利用可能性】
【００７５】
本発明の黒色表示媒体用粒子及び情報表示用パネルは、ノートパソコン、ＰＤＡ、携帯電話、ハンディターミナル等のモバイル機器の表示部、電子ブック、電子新聞等の電子ペーパー、看板、ポスター、黒板等の掲示板、電卓、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部などに好適に用いられる。
【図面の簡単な説明】
【００７６】
【図１】（ａ）、（ｂ）はそれぞれ本発明の情報表示用パネルの一例を示す図である。
【図２】（ａ）、（ｂ）はそれぞれ本発明の情報表示用パネルの他の例を示す図である。
【図３】（ａ）、（ｂ）はそれぞれ本発明の情報表示用パネルのさらに他の例を示す図である。
【図４】本発明の表示媒体用粒子を走査型電子顕微鏡（ＳＥＭ）で撮像した一例を示す図である。
【図５】本発明の情報表示用パネルにおける隔壁の形状の一例を示す図である。
【符号の説明】
【００７７】
１、２  基板
３  表示媒体
３Ｗ  白色表示媒体
３Ｂ  黒色表示媒体
４  隔壁
５、６  電極
【図１】
2006313337.tif 000003
【図２】
2006313337.tif 000004
【図３】
2006313337.tif 000005
【図５】
2006313337.tif 000006
【図４】
2006313337.tif 000007